(57)【要約】      （修正有）【課題】本発明は、積層セラミック電子部品及びその製造方法を提供する。【解決手段】本発明は、複数の誘電体層及び複数の内部電極１２１、１２２を含むキャパシタ本体１１０と、キャパシタ本体上に配置され、内部電極と電気的に連結される外部電極１３１、１３２と、を含む。キャパシタ本体において、互いに異なる極性の内部電極が重畳されて容量を形成する領域を活性部、活性部を除いた領域をマージン部と定義するとき、マージン部は、活性部より添加剤元素の濃度が高く、キャパシタ本体の表面から活性部に向かって添加剤元素の濃度勾配を有する。【選択図】図１
2017038036.tif 000002
【特許請求の範囲】
【請求項１】
複数の誘電体層及び複数の内部電極を含むキャパシタ本体と、
前記キャパシタ本体上に配置され、前記内部電極と電気的に連結される外部電極と、を含み、
前記キャパシタ本体において、互いに異なる極性の内部電極が重畳されて容量を形成する領域を活性部、前記活性部を除いた領域をマージン部と定義するとき、
前記マージン部は、前記活性部より添加剤元素の濃度が高く、添加剤元素の濃度がキャパシタ本体の表面から活性部に向かって徐々に減少する、積層セラミック電子部品。
【請求項２】
前記内部電極及び前記誘電体層が積層される方向を厚さ方向、前記厚さ方向と垂直で、内部電極の一端がキャパシタ本体の表面に露出する方向を長さ方向、前記厚さ方向及び長さ方向と垂直な一方向を幅方向と定義するとき、
前記キャパシタ本体の長さ方向のマージン部は、前記活性部より添加剤元素の濃度が高く、キャパシタ本体の表面から活性部に向かって添加剤元素の濃度勾配を有する、請求項１に記載の積層セラミック電子部品。
【請求項３】
前記内部電極及び前記誘電体層が積層される方向を厚さ方向、前記厚さ方向と垂直で、内部電極の一端がキャパシタ本体の表面に露出する方向を長さ方向、前記厚さ方向及び長さ方向と垂直な一方向を幅方向と定義するとき、
前記キャパシタ本体の幅方向のマージン部は、前記活性部より添加剤元素の濃度が高く、キャパシタ本体の表面から活性部に向かって添加剤元素の濃度勾配を有する、請求項１または２に記載の積層セラミック電子部品。
【請求項４】
前記マージン部は、前記活性部の外側から前記キャパシタ本体に向かう方向に測定した長さの１／２を基準に、
前記活性部に隣接した第１領域とキャパシタ本体の表面に隣接した第２領域を含み、
前記第１領域と前記第２領域は互いに異なる緻密度を有する、請求項１から３のいずれか１項に記載の積層セラミック電子部品。
【請求項５】
前記第１領域は前記第２領域より緻密度が高い、請求項４に記載の積層セラミック電子部品。
【請求項６】
前記第２領域は前記第１領域より添加剤元素の濃度が高い、請求項４または５に記載の積層セラミック電子部品。
【請求項７】
前記添加剤元素の濃度は前記キャパシタ本体の表面から前記活性部に向かって徐々に減少する、請求項１から６のいずれか１項に記載の積層セラミック電子部品。
【請求項８】
前記添加剤元素は、Ｍｇ、Ｍｎ、Ｚｒ、Ｔｉ、Ｌｉ、Ｍｏ、Ｎｂ、Ｃｕ及び希土類元素のうちから選択される一つ以上である、請求項１から７のいずれか１項に記載の積層セラミック電子部品。
【請求項９】
前記第１領域の添加剤元素の濃度は０．０１ｍｏｌ％以上４．０ｍｏｌ％以下である、請求項４に記載の積層セラミック電子部品。
【請求項１０】
前記第２領域の添加剤元素の濃度は０．２ｍｏｌ％以上８．０ｍｏｌ％以下である、請求項４または９に記載の積層セラミック電子部品。
【請求項１１】
前記活性部の添加剤元素の濃度は２．０ｍｏｌ％以下である、請求項１から１０のいずれか１項に記載の積層セラミック電子部品。
【請求項１２】
複数の第１セラミックグリーンシート及び複数の第２セラミックグリーンシートを設ける段階と、
前記第１セラミックグリーンシートに内部電極ペーストを塗布する段階と、
内部電極ペーストが塗布された前記第１セラミックグリーンシート及び第２セラミックグリーンシートを積層してグリーンシート積層体を設ける段階と、
前記グリーンシート積層体の表面に添加剤元素を含むコーティング層を形成する段階と、
前記添加剤元素が内部に拡散するように前記グリーンシート積層体を焼成して、互いに異なる極性の内部電極が重畳されて容量を形成する領域を活性部、及び前記活性部を除いた領域であるマージン部を含むキャパシタ本体を形成する段階と、を含み、
前記マージン部は、前記活性部より添加剤元素の濃度が高く、キャパシタ本体の表面から活性部に向かって添加剤元素の濃度勾配を有する、積層セラミック電子部品の製造方法。
【請求項１３】
前記マージン部は、前記活性部の外側から前記キャパシタ本体に向かう方向に測定した長さの１／２を基準に、
前記活性部に隣接した第１領域とキャパシタ本体の表面に隣接した第２領域を含み、
前記第１領域と前記第２領域は互いに異なる緻密度を有する、請求項１２に記載の積層セラミック電子部品の製造方法。
【請求項１４】
前記第１領域は前記第２領域より緻密度が高い、請求項１３に記載の積層セラミック電子部品の製造方法。
【請求項１５】
前記第２領域は前記第１領域より添加剤元素の濃度が高い、請求項１３または１４に記載の積層セラミック電子部品の製造方法。
【請求項１６】
前記添加剤元素は、Ｍｇ、Ｍｎ、Ｚｒ、Ｔｉ、Ｌｉ、Ｍｏ、Ｎｂ、Ｃｕ及び希土類元素のうちから選択される一つ以上である、請求項１２から１５のいずれか１項に記載の積層セラミック電子部品の製造方法。
【請求項１７】
前記マージン部は、前記キャパシタ本体の表面にコーティングされた添加剤元素の拡散で添加剤元素の濃度勾配を有する、請求項１６に記載の積層セラミック電子部品の製造方法。
【請求項１８】
複数の誘電体層及び複数の内部電極を含むキャパシタ本体と、
前記キャパシタ本体上に配置され、前記内部電極と電気的に連結される外部電極と、を含み、
前記キャパシタ本体は、互いに異なる極性の内部電極が重畳されて容量を形成する領域を活性部、及び前記活性部を除いた領域と定義されるマージン部を含み、
前記マージン部は、前記活性部に隣接した第１領域と前記キャパシタ本体の表面に隣接した第２領域を含み、
前記第２領域の添加剤元素の濃度は前記第１領域の添加剤元素の濃度より高く、前記第１領域の添加剤元素の濃度は前記活性部の添加剤元素の濃度より高い、積層セラミック電子部品。
【請求項１９】
前記第１領域の添加剤元素の濃度は０．０１ｍｏｌ％以上４．０ｍｏｌ％以下である、請求項１８に記載の積層セラミック電子部品。
【請求項２０】
前記第２領域の添加剤元素の濃度は０．２ｍｏｌ％以上８．０ｍｏｌ％以下である、請求項１８または１９に記載の積層セラミック電子部品。
【請求項２１】
前記活性部の添加剤元素の濃度は２．０ｍｏｌ％以下である、請求項１８から２０のいずれか１項に記載の積層セラミック電子部品。
【発明の詳細な説明】
【技術分野】
【０００１】
本発明は、積層セラミック電子部品及びその製造方法に関する発明である。
【背景技術】
【０００２】
キャパシタ、インダクタ、圧電体素子、バリスタまたはサーミスタなどのセラミック材料を用いる電子部品は、セラミック材料からなるキャパシタ本体、本体の内部に形成された内部電極、及び上記内部電極と接続されるようにキャパシタ本体の表面に設置された外部電極を備える。
【０００３】
高信頼性を求める分野での多くの機能が電子化され、その需要が増加することにより、これに応じて積層セラミック電子部品にも高信頼性が求められている。
【０００４】
このような高信頼性で問題となる要素は、耐湿特性及び耐電圧特性などがあり、積層セラミック電子部品のキャパシタ本体のマージン部に存在するポア及びキャパシタ本体の緻密度は積層セラミック電子部品の信頼性に影響を及ぼしかねない。
【先行技術文献】
【特許文献】
【０００５】
【特許文献１】韓国登録特許第１０−１０６９９８９号公報
【発明の概要】
【発明が解決しようとする課題】
【０００６】
本発明の一実施例の目的は、積層セラミック電子部品及びその製造方法を提供することにある。
【課題を解決するための手段】
【０００７】
本発明の一実施形態は、複数の誘電体層及び複数の内部電極を含むキャパシタ本体と、上記キャパシタ本体上に配置され、上記内部電極と電気的に連結される外部電極と、を含み、キャパシタ本体のマージン部は、キャパシタ本体の活性部より添加剤元素の濃度が高く、キャパシタ本体の表面から活性部に向かって添加剤元素の濃度勾配を有し、信頼性及び耐湿特性に優れた積層セラミック電子部品及びその製造方法を提供する。
【発明の効果】
【０００８】
本発明の一実施形態によれば、信頼性及び耐湿特性が高い積層セラミック電子部品及びその製造方法を提供することができる。
【図面の簡単な説明】
【０００９】
【図１】本発明の一実施形態による積層セラミック電子部品の一部を切開して概略的に示す斜視図である。
【図２】図１のＡ−Ａ'の線に沿った断面図である。
【図３】本発明の一実施形態による積層セラミック電子部品のキャパシタ本体における活性部及びマージン部を領域として示す断面図である。
【図４】図３のＬ１−Ｌ２の線に沿った添加剤元素の濃度を説明するための仮想のグラフである。
【図５】本発明の他の実施形態による積層セラミック電子部品の製造方法を示す流れ図である。
【図６ａ】本発明の実験例によるキャパシタ本体の断面を示す走査電子顕微鏡の写真である。
【図６ｂ】本発明の実験例によるキャパシタ本体の断面を示す走査電子顕微鏡の写真である。
【図６ｃ】本発明の実験例によるキャパシタ本体の断面を示す走査電子顕微鏡の写真である。
【発明を実施するための形態】
【００１０】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００１１】
なお、各実施形態の図面に示された同一の思想の範囲内において機能が同一である構成要素に対しては同一の参照符号を用いて説明する。
【００１２】
さらに、明細書全体において、ある構成要素を「含む」というのは、特に反対される記載がない限り、他の構成要素を除外するのではなく、他の構成要素をさらに含むことができることを意味する。
【００１３】
積層セラミック電子部品
図１は本発明の一実施形態による積層セラミック電子部品を概略的に示す斜視図であり、図２は図１のＡ−Ａ'の線に沿った断面図である。
【００１４】
図１を参照すると、本発明の一実施形態による積層セラミック電子部品１００は、キャパシタ本体１１０、及び外部電極１３１、１３２を含む。
【００１５】
本発明の一実施形態によると、図１及び図２に示された（Ｔ）方向は厚さ方向であり、（Ｌ）方向は長さ方向であり、（Ｗ）方向は幅方向である。
【００１６】
上記厚さ（Ｔ）方向は上記内部電極及び誘電体層の積層方向を意味する。
【００１７】
図１及び図２を参照すると、上記キャパシタ本体１１０は、厚さ方向に相対する上面及び下面、幅方向に相対する第１側面及び第２側面、長さ方向に相対する第３側面及び第４側面を有することができる。また、上記キャパシタ本体１１０の形状は特に制限されない。例えば、上記キャパシタ本体１１０は完全な六面体状ではないが、ほぼ六面体状からなることができる。
【００１８】
上記キャパシタ本体１１０は、複数の誘電体層１１１、及び内部電極１２１、１２２を含む。
【００１９】
上記誘電体層１１１は、高誘電率を有するセラミック組成を含み、例えば、チタン酸バリウム（ＢａＴｉＯ３）系誘電体を含むことができる。
【００２０】
上記チタン酸バリウム（ＢａＴｉＯ３）系誘電体は、純粋なチタン酸バリウム、またはチタン酸バリウムのＢａサイト（Ａサイト）及びＴｉサイト（Ｂサイト）が他の添加剤元素でドーピングされた化合物を含む意味で理解されることができる。
【００２１】
上記キャパシタ本体は、誘電体層１１１上に形成された内部電極１２１、１２２を含む。
【００２２】
上記内部電極１２１、１２２は導電性金属を含み、上記導電性金属は、これに制限されないが、ニッケル（Ｎｉ）であることができる。
【００２３】
図３は本発明の一実施形態による積層セラミック電子部品１００のキャパシタ本体における活性部１５０及びマージン部１６０を領域として示す断面図である。
【００２４】
図３に示されているように、上記キャパシタ本体１１０は、内部電極が重畳されて容量を形成する領域である活性部１５０、及び上記活性部の上側、下側、幅方向の両側、及び長さ方向の両側に配置されるマージン部１６０を含むことができる。上記マージン部は、キャパシタ本体内で上記活性部を除いた領域であることができる。
【００２５】
一方、上記マージン部１６０は、上記活性部の外側から上記キャパシタ本体に向かう方向に測定した長さの１／２を基準に、上記活性部に隣接した第１領域１６１と、キャパシタ本体の表面に隣接した第２領域１６２と、を含む。
【００２６】
上記上側及び下側、上面及び下面は、特別な表示がない限り、キャパシタ本体において別途で区別されるものではなく、それぞれ厚さ方向の一方側及び他方側、厚さ方向に対向する一方の面及び他方の面と同一の意味で理解されることができ、上記上面及び下面はそれぞれキャパシタ本体の厚さ方向に対向する第１主面及び第２主面の意味で理解されることができる。
【００２７】
上記内部電極は、第１内部電極１２１及び第２内部電極１２２を含むことができる。上記第１及び第２内部電極１２１、１２２は、誘電体層１１１を介して上記誘電体層上に交互に配置されることができる。
【００２８】
上記第１内部電極１２１は上記キャパシタ本体の第３側面に露出し、上記第２内部電極１２２は上記キャパシタ本体の第４側面に露出することができる。
【００２９】
上記外部電極１３１、１３２は、上記キャパシタ本体の第３側面及び第４側面に配置されて上記第１内部電極１２１及び第２内部電極１２２と連結されることができる。上記外部電極１３１、１３２は、第１外部電極１３１及び第２外部電極１３２を含むことができ、上記第１外部電極１３１は第１内部電極１２１と連結され、上記第２外部電極１３２は第２内部電極１２２と連結されることができる。
【００３０】
上記外部電極は、伝導性ペーストを上記キャパシタ本体の第３側面及び第４側面に塗布して焼成することにより形成することができ、外部電極の形状及び形成方法は特に限定されない。
【００３１】
上記キャパシタ本体１１０は、内部電極ペーストが印刷された第１セラミックグリーンシート、及び内部電極ペーストが印刷されない第２セラミックグリーンシートが積層されたグリーンシート積層体の焼成で形成されることができる。
【００３２】
このとき、上記第２セラミックグリーンシートは、焼成後に、活性部の上側及び下側に配置されたマージン部を構成することができ、活性部の上側及び下側に配置されたマージン部は上部カバー層及び下部カバー層と規定することができる。
【００３３】
活性部１５０に配置された誘電体層は容量形成に寄与し、マージン部１６０は活性部を保護する機能を行うため、活性部に配置された誘電体層とマージン部には互いに異なる特性が求められることができる。
【００３４】
このとき、誘電体層及びマージン部に必要な特性は、それぞれに含まれた添加剤元素の種類及び濃度を異ならせて実現することができる。
【００３５】
誘電体層及び内部電極が積層される方向に配置されるマージン部の場合、誘電体層を形成するためのセラミックグリーンシートと異なる組成のセラミックグリーンシートを用いることにより添加剤の濃度を異ならせることができる。
【００３６】
しかし、誘電体層及び内部電極が積層される方向に対して垂直な方向、例えば、幅方向及び長さ方向のマージン部の場合、活性部に配置された誘電体層と区分されるセラミックグリーンシートで形成されないのが一般的である。
【００３７】
一般に、誘電体層及び内部電極が積層される方向に対して垂直な方向のマージン部は、活性部を構成する誘電体層と同一のセラミックグリーンシートで形成されるようになるため、活性部と添加剤の濃度を異ならせることが容易ではない。
【００３８】
また、誘電体層及び内部電極が積層される方向と垂直な方向のうち、内部電極が引き出されない方向のマージン部は活性部と別途で形成して活性部と異なる添加剤の濃度を有することができる。しかし、内部電極が引き出される方向のマージン部の場合、マージン部を活性部と別途で形成することが困難であるため活性部と添加剤の濃度が同一であるのが一般的である。
【００３９】
一方、本発明の一実施形態によれば、誘電体層及び内部電極が積層される方向に対して垂直な方向のマージン部に対しても、活性部と異なる添加剤の濃度を有することができるためマージン部の特性を向上させることができる。
【００４０】
本発明の一実施形態によれば、上記マージン部１６０は、上記キャパシタ本体の形成時に表面にコーティングされた添加剤元素がキャパシタ本体の内部に拡散して活性部１５０より高い添加剤濃度を有することができる。
【００４１】
例えば、上記内部電極１２１、１２２及び上記誘電体層１１１が積層される方向を厚さ方向、上記厚さ方向と垂直で、内部電極の一端がキャパシタ本体の表面に露出する方向を長さ方向、上記厚さ方向及び長さ方向と垂直な一方向を幅方向と定義するとき、上記キャパシタ本体の長さ方向のマージン部及び厚さ方向のマージン部は、上記活性部より添加剤元素の濃度が高く、キャパシタ本体の表面から活性部に向かって添加剤元素の濃度勾配（Ｇｒａｄｉｅｎｔ）を有することができる。
【００４２】
例えば、添加剤元素の濃度はキャパシタ本体１１０の表面から活性部１５０に向かって次第に低くなることができる。
【００４３】
上記添加剤元素は、Ｍｇ、Ｍｎ、Ｚｒ、Ｔｉ、Ｌｉ、Ｍｏ、Ｎｂ、Ｃｕ及び希土類元素のうちから選択される一つ以上であることができ、マージン部がＭｇ、Ｍｎ、Ｚｒ、Ｔｉ、Ｌｉ、Ｍｏ、Ｎｂ、Ｃｕ及び希土類元素のうちから選択される一つ以上の元素を添加剤としてさらに含む場合、誘電体の焼結が抑制されてマージン部の緻密度を向上させることができる。
【００４４】
一方、上記マージン部は、上記活性部の外側から上記キャパシタ本体に向かう方向に測定した長さの１／２を基準に、上記活性部に隣接した第１領域とキャパシタ本体の表面に隣接した第２領域を含み、上記第１領域と上記第２領域は互いに異なる緻密度を有することができる。
【００４５】
本発明の一実施形態によれば、上記第１領域の緻密度を上記第２領域の緻密度より高くすることにより耐湿特性に優れた積層セラミック電子部品を提供することができる。添加剤元素の濃度に応じてマージン部の緻密度を調節することができ、高い緻密度を有するために添加剤元素の濃度が適正の範囲を満たさなければならない。
【００４６】
このとき、上記第１領域の緻密度が上記第２領域の緻密度より高くなるように添加剤元素を拡散させることができる。
【００４７】
図４は図３のＬ１−Ｌ２の線に沿った添加剤元素の濃度を説明するための仮想のグラフである。
【００４８】
例えば、図４に示されているように、第１領域が高い緻密度を有するようにするために第１領域に適正の濃度の添加剤元素を拡散させる場合、第２領域は第１領域より添加剤元素の濃度が高くなる。このとき、第２領域は添加剤元素の量が多すぎるため第１領域より緻密度が多少低下する可能性があるが、活性部と隣接した第１領域の緻密度を高くすることにより、積層セラミック電子部品の耐湿特性を向上させることができる。
【００４９】
本発明の一実施形態によると、活性部１５０の添加剤元素の濃度は２．０ｍｏｌ％以下であってよく、マージン部の第１領域１６１の添加剤元素の濃度は０．０１ｍｏｌ％以上４．０ｍｏｌ％以下であってよい。上記マージン部の第１領域１６１において添加剤元素の濃度が０．０１ｍｏｌ％以上４．０ｍｏｌ％以下である場合、第１領域の緻密度の向上で積層セラミック電子部品の耐湿特性を効果的に向上させることができる。
【００５０】
一方、上記マージン部の第２領域１６２の添加剤元素の濃度は０．２ｍｏｌ％以上８．０ｍｏｌ％以下であってよい。
【００５１】
積層セラミック電子部品の製造方法
以下では、本発明の一実施形態による積層セラミック電子部品の製造方法について説明するが、本発明の積層セラミック電子部品の製造方法が必ずしもこれに制限されるものではない。
【００５２】
図５は本発明の他の一実施形態による積層セラミック電子部品の製造方法を示す流れ図である。
【００５３】
本実施形態による積層セラミック電子部品の製造方法は、複数の第１セラミックグリーンシート及び複数の第２セラミックグリーンシートを設ける段階Ｓ１と、上記第１セラミックグリーンシートに内部電極ペーストを塗布する段階Ｓ２と、内部電極ペーストが塗布された上記第１セラミックグリーンシート及び第２セラミックグリーンシートを積層してグリーンシート積層体を設ける段階Ｓ３と、上記グリーンシート積層体の表面に添加剤元素を含むコーティング層を形成する段階Ｓ４と、上記添加剤元素が内部に拡散するように上記グリーンシート積層体を焼成してキャパシタ本体を形成する段階Ｓ５と、を含むことができる。
【００５４】
本実施形態による積層セラミック電子部品の製造方法に関する説明のうち、上述の本発明の一実施形態による積層セラミック電子部品と重複される内容を省略し、差異点を中心に叙述する。
【００５５】
上記第１グリーンシートは内部電極パターンが形成されるグリーンシートであり、上記第２グリーンシートは上部カバー層及び下部カバー層を形成するためのグリーンシートである。上記第１及び第２グリーンシートはそれぞれ複数個で形成されることができる。
【００５６】
上記複数のセラミックグリーンシートを設ける段階Ｓ１は、誘電体粉末を含むスラリーをキャリアフィルム上に塗布及び乾燥して形成されることができる。
【００５７】
上記内部電極パターンを形成する段階Ｓ２は、内部電極を形成するためのペーストを上記セラミックグリーンシートに印刷して行われることができるが、内部電極パターンの形成方法はこれに限定されるものではない。
【００５８】
上記グリーンシート積層体を設ける段階Ｓ３は、上記内部電極パターンが形成された第１グリーンシートと内部電極パターンが形成されない第２グリーンシートを積層して行われることができる。
【００５９】
上記第２グリーンシートは、上記第１グリーンシートが積層された領域の上側及び下側に配置されるように積層されることができる。
【００６０】
その後、グリーンシート積層体の表面に添加剤元素を含むコーティング層を形成する段階Ｓ５は、グリーンシート積層体をコーティング層の形成のための溶液にディッピング（ｄｉｐｐｉｎｇ）する方法やＰＶＤ（ｐｈｙｓｉｃａｌ  ｖａｐｏｒ  ｄｅｐｏｓｉｔｉｏｎ）またはＣＶＤ（ｃｈｅｍｉｃａｌ  ｖａｐｏｒ  ｄｅｐｏｓｉｔｉｏｎ）などのような蒸着工法を用いて行われることができるが、特に限定されない。
【００６１】
次に、上記添加剤元素が内部に拡散するように上記グリーンシート積層体を焼成してキャパシタ本体を形成することができる。
【００６２】
上記キャパシタ本体を設ける段階Ｓ５はグリーンシート積層体を焼成して行われることができる。
【００６３】
一方、グリーンシート積層体の表面に形成される添加剤元素のコーティング層の厚さ及び濃度とグリーンシート積層体の焼成温度を調節してマージン部内に拡散する添加剤の量を制御することができる。
【００６４】
一方、上記焼成工程の前に、上記グリーンシート積層体を圧着し、内部電極パターンの一端が切断面に交互に露出するように個別のチップの形態で切断する工程をさらに含むことができる。
【００６５】
その後、上記キャパシタ本体の外部面に外部電極用ペーストを塗布して焼成することにより外部電極を形成することができる。上記外部電極用ペーストの塗布は、上記キャパシタ本体を外部電極用ペーストにディッピング（ｄｉｐｐｉｎｇ）して行われることができるが、これに限定されない。
【００６６】
実験例
図６ａ及び図６ｂは添加剤元素の拡散の有無及び拡散濃度による微細構造を示す走査電子顕微鏡（Ｓｃａｎｎｉｎｇ  Ｅｌｅｃｔｒｏｎ  Ｍｉｃｒｏｓｃｏｐｅ、ＳＥＭ）の写真である。本実験例では添加剤元素としてマグネシウム（Ｍｇ）を用いた。
【００６７】
本実験例に用いられた積層セラミック電子部品は下記のように製作された。
【００６８】
チタン酸バリウム（ＢａＴｉＯ３）粉末を含んで形成されたスラリーをキャリアフィルム（ｃａｒｒｉｅｒ  ｆｉｌｍ）上に塗布及び乾燥して、複数個のセラミックグリーンシートを設けた。
【００６９】
その後、上記セラミックグリーンシートのうち、一部のセラミックグリーンシート上にニッケルを含む内部電極用導電性ペーストを塗布して内部電極パターンを形成した。
【００７０】
次に、内部電極が印刷されたセラミックグリーンシートと内部電極パターンが印刷されないセラミックグリーンシート（上下カバー層用）を積層し、等圧圧縮成形した。圧着が完了したセラミック積層体を内部電極パターンの一端が切断面に交互に露出するように個別のチップの形態で切断してグリーンシート積層チップを複数個設けた。
【００７１】
一方、ＭｇＣＯ３粉末、分散剤とエタノールを攪拌して添加剤溶液を製造した。
【００７２】
次に、グリーンシート積層チップを製造されたマグネシウム添加剤溶液にディッピング（ｄｉｐｐｉｎｇ）して、グリーンシート積層チップにマグネシウム添加剤溶液をコーティングした。
【００７３】
一方、比較のために、一つのグリーンシート積層チップにはマグネシウム添加剤溶液をコーティングしなかった。
【００７４】
続いて、脱バインダーを行った。
【００７５】
次に、内部電極が酸化しないようにＮｉ／ＮｉＯ平衡酸素分圧より低い酸素分圧下の還元雰囲気で焼成してキャパシタ本体を形成した。
【００７６】
続いて、上記内部電極が露出したキャパシタ本体の外部面に銅粉末とガラスフリットを含むペーストを塗布して焼成することで外部電極を形成した。
【００７７】
図６ａはコーティング層が形成されないグリーンシート積層チップの焼成後の断面を示す走査電子顕微鏡の写真であり、図６ｂはマグネシウム元素が約０．１ｍｏｌ％の濃度で拡散した領域の走査電子顕微鏡の写真であり、図６ｃはマグネシウム元素が約０．３ｍｏｌ％の濃度で拡散した領域の走査電子顕微鏡の写真である。
【００７８】
図６ａ、図６ｂ及び図６ｃを参照すると、マグネシウム元素が０．１ｍｏｌ％の濃度で拡散した図６ｂの場合は緻密度が最も高く、マグネシウム元素が過量含まれた図６ｃの場合はマグネシウム元素が拡散しない図６ａより緻密度が低いことが確認できる。
【００７９】
これにより、添加剤元素の表面コーティング後の拡散を通じて緻密度を制御することができ、活性部と隣接した領域の緻密度を高くして積層セラミック電子部品の信頼性及び耐湿特性を向上させることができることが確認できる。
【符号の説明】
【００８０】
１００  積層セラミック電子部品
１１０  キャパシタ本体
１２１、１２２  内部電極
１３１、１３２  外部電極
【図１】
2017038036.tif 000003
【図２】
2017038036.tif 000004
【図３】
2017038036.tif 000005
【図４】
2017038036.tif 000006
【図５】
2017038036.tif 000007
【図６ａ】
2017038036.tif 000008
【図６ｂ】
2017038036.tif 000009
【図６ｃ】
2017038036.tif 000010